(57)【要約】【課題】可視光は透過するが、紫外線を遮蔽する防虫網を提供することを目的とする。【解決手段】防虫網は、経糸と緯糸で構成された防虫網であって、前記経糸および／または前記緯糸は紫外線遮蔽能を有する紫外線遮蔽物質を有し、前記紫外線遮蔽物質が、一価の銅化合物および／またはヨウ化物であることを特徴とする防虫網。また、前記一価の銅化合物が、塩化物、酢酸化合物、硫化物、ヨウ化物、臭化物、過酸化物、酸化物、シアン化物、水酸化物、およびチオシアン化物からなる群から少なくとも１種類選択されることを特徴とする防虫網。【選択図】なし【特許請求の範囲】
【請求項１】
経糸と緯糸で構成された防虫網であって、
前記経糸および／または前記緯糸は紫外線遮蔽能を有する紫外線遮蔽物質を有し、
前記紫外線遮蔽物質が、一価の銅化合物および／またはヨウ化物であることを特徴とする防虫網。
【請求項２】
前記経糸および／または前記緯糸の表面の少なくとも一部が樹脂層で覆われ、前記樹脂層に紫外線遮蔽物質が含まれることを特徴とする請求項１に記載の防虫網。
【請求項３】
前記一価の銅化合物が、塩化物、酢酸化合物、硫化物、ヨウ化物、臭化物、過酸化物、酸化物、シアン化物、水酸化物、およびチオシアン化物からなる群から少なくとも１種類選択されることを特徴とする請求項１または２に記載の防虫網。
【請求項４】
前記一価の銅化合物が、CuCl、CuBr、Cu(CH3COO)、CuSCN、Cu2S、Cu2O、CuCN、CuOH、およびCuIからなる群から少なくとも１種選択されることを特徴とする請求項１から３のいずれか１つに記載の防虫網。
【請求項５】
前記ヨウ化物が、CuI、AgI、SbI3、IrI4、GeI4、GeI2、SnI2、SnI4、TlI、PtI2、PtI4、PdI2、BiI3、AuI、AuI3、FeI2、CoI2、NiI2、ZnI2、HgIおよびInI3からなる群から少なくとも１種類選択されることを特徴とする請求項１から４のいずれか１つに記載の防虫網。
【請求項６】
前記経糸および／または前記緯糸は、さらに近赤外線遮蔽能を有する近赤外線遮蔽物質を有することを特徴とする請求項１から５のいずれか１つに記載の防虫網。
【請求項７】
前記近赤外線遮蔽物質が、金属酸化物、複合金属酸化物、ホウ化物から少なくとも１種類選択されることを特徴とする請求項６に記載の防虫網。
【請求項８】
前記防虫網は、開口率が５０％以上、７０％以下であることを特徴とする請求項１から７のいずれか一つに記載の防虫網。
【発明の詳細な説明】
【技術分野】
【０００１】
本発明は、採光性と、紫外線、特に波長が３２０〜４００ｎｍの長波長紫外線（ＵＶＡ）の遮蔽性能に優れる防虫網に関する。
【背景技術】
【０００２】
近年、原子力発電の安全性が問題となり、世界と日本の情勢は脱原発の方向に進む中、夏期の節電のために、電気を使うクーラーの代替品として、虫の侵入を防ぎながら、自然の風の出入りを可能とする網戸の存在が重要視されている。しかし、通気性を確保するため開口率を高くすると、昼間は外部からの自然光に含まれる熱線である近赤外線が侵入しやすく、室内の温度上昇を招く。また夜間には室内灯に含まれる紫外線が外部に漏れやすくなり、飛翔性の昆虫を誘引してしまう。
【０００３】
一般に多くの昆虫等では短波長光に向かう性質があり、紫外線にその誘引のピークがあることが知られている。このため、虫の誘引を十分に抑制する為には３００〜４０５ｎｍの波長域の紫外光を効率よくカットすることが望まれる。
【０００４】
一方、遮光性を高めるため開口率を低くすると、通気性が悪くなり、さらに外部からの可視光が遮蔽され、日中でも室内が暗くなり室内灯が必要になり、電気を使うことになってしまう。そこで、通気性は確保しつつ、可視光は透過し、かつ紫外線と近赤外線を遮蔽するような防虫網が望まれている。
【０００５】
これらを解決する方法として、有機系のベンゾトリアゾール系紫外線吸収剤を用いた網戸用ネットが提案されている。（特許文献１）
【先行技術文献】
【特許文献】
【０００６】
【特許文献１】特開２０１０−１８０５８８
【発明の開示】
【発明が解決しようとする課題】
【０００７】
しかしながら、有機系紫外線吸収剤を含有させるだけでは、長波長紫外線の吸収能が不足し、また耐久性や耐候性が十分に得られず、また紫外線吸収剤が表面にしみ出してくるいわゆるブリードアウトにより紫外線の吸収能が低下してしまうという問題がある。
【０００８】
また、近年無機系紫外線遮蔽材で且つ長波長紫外線（ＵＶＡ）に対する遮蔽能の高い酸化亜鉛が検討されているが、酸化亜鉛の紫外線遮蔽効果は、紫外線の吸収と散乱に基づくものであり、従来の酸化亜鉛は３８０ｎｍまでの遮断範囲に留まっている。
【０００９】
本発明は、上記の課題を解決するためになされたものであって、可視光は透過するが、紫外線を遮蔽する防虫網を提供することを目的とする。
【課題を解決するための手段】
【００１０】
すなわち第１の発明は、経糸と緯糸で構成された防虫網であって、前記経糸および／または前記緯糸は紫外線遮蔽能を有する紫外線遮蔽物質を有し、前記紫外線遮蔽物質が、一価の銅化合物および／またはヨウ化物であることを特徴とする防虫網。
【００１１】
また、第２の発明は、前記経糸および/または前記緯糸の表面の少なくとも一部が樹脂層で覆われ、前記樹脂層に紫外線遮蔽物質が含まれることを特徴とする第１の発明に記載の防虫網。
【００１２】
さらに第３の発明は、前記一価の銅化合物が、塩化物、酢酸化合物、硫化物、ヨウ化物、臭化物、過酸化物、酸化物、シアン化物、水酸化物、およびチオシアン化物からなる群から少なくとも１種類選択されることを特徴とする第１または第２の発明のいずれか１つに記載の防虫網。
【００１３】
第４の発明は、前記一価の銅化合物が、CuCl、CuBr、Cu(CH3COO)、CuSCN、Cu2S、Cu2O、CuCN、CuOH、およびCuIからなる群から少なくとも１種選択されることを特徴とする第１から第３の発明のいずれか１つに記載の防虫網。
【００１４】
第５の発明は、前記ヨウ化物が、CuI、AgI、SbI3、IrI4、GeI4、GeI2、SnI2、SnI4、TlI、PtI2、PtI4、PdI2、BiI3、AuI、AuI3、FeI2、CoI2、NiI2、ZnI2、HgIおよびInI3からなる群から少なくとも１種類選択されることを特徴とする第１から第４の発明のいずれか１つに記載の防虫網。
【００１５】
第６の発明は、前記経糸および／または前記緯糸は、さらに近赤外線遮蔽能を有する近赤外線遮蔽物質を有することを特徴とする第１から第５の発明のいずれか１つに記載の防虫網。
【００１６】
第７の発明は、前記近赤外線遮蔽物質が、金属酸化物、複合金属酸化物、ホウ化物から少なくとも１種類選択されることを特徴とする第６に記載の防虫網。
【００１７】
第８の発明は、前記防虫網は、開口率が５０％以上、７０％以下であることを特徴とする第１から第７の発明のいずれか一つに記載の防虫網。
【発明の効果】
【００１８】
本発明によれば、紫外線、特に波長が３２０〜４００ｎｍの長波長紫外線（ＵＶＡ）を遮蔽することにより飛翔虫の誘引を抑制し、可視光は透過するため日中は内部が明るい防虫網を提供することが可能となる。
【発明を実施するための形態】
【００１９】
以下に、本発明の実施形態である防虫網について詳細に説明する。
【００２０】
本実施形態の防虫網は、紫外線遮蔽能を有する物質である紫外線遮蔽物質を有するモノフィラメントまたはマルチフィラメントの糸を経糸および／または緯糸に用いて、製織したメッシュ構造体である。
【００２１】
経糸や緯糸に用いる糸の種類はモノフィラメントでもマルチフィラメントでもよい。モノフィラメントを用いて防虫網を製織することで、単糸当りの強度が高く設計できる為に屋外で使用した際の耐候性が高く保たれるメリットがある。また、モノフィラメントの糸を用いることで室内からの綿ボコリ等の汚れが付着しにくく、掃除しやすいといったメリットも得られる。また、モノフィラメントの糸を用いることで、単糸あたりの強度を高く設計できるので、より高開口の防虫網を提供できる。従って、モノフィラメントによる防虫網を網戸用のネットとして用いた場合、風通しに優れた網戸用ネットを提供することができる。さらには、網戸用ネットとしてモノフィラメントの糸による防虫網を用いた場合、張替え作業時の網戸枠への固定の際にローラー等で押し込む時に滑りがよく作業しやすいといったメリットもある。
【００２２】
一方、マルチフィラメントの糸を用いて防虫網を製織した場合、モノフィラメントの防虫網に比べて柔軟であり、ロール網戸等、使用時にロール状に巻いて使用される防虫網に好適である。
【００２３】
本実施形態におけるフィラメントに用いられる材料は、繊維形成能を有すれば特に限定されるものではなく、ポリエステル、ポリエチレン、ポリプロピレン、ポリ塩化ビニル、ポリエチレンテレフタレート、ポリブチレンテレフタレート、ポリテトラメチレンテレフタレート、ナイロン、アクリル、ポリフッ化ビニリデン、ポリエチレン四フッ化エチレン、ポリテトラフルオロエチレン、ポリビニルアルコール、ケブラー（登録商標）、ポリアクリル酸、ポリメタクリル酸メチル、レーヨン、キュプラ、テンセル（登録商標）、ポリノジック、アセテート、トリアセテートなどの高分子材料を用いることができる。また、その他に金属、金属酸化物、ガラス、セラミックス、パルプ、炭素繊維などを用いてフィラメントに形成してもよい。
【００２４】
本実施形態のフィラメントの糸径は、好ましくは５０μｍ以上２００μｍ以下、より好ましくは１００μｍ以上１５０μｍ以下とする。糸径を５０μｍ以上２００μｍ以下とすることで、防虫網として十分な機械的強度が得られる。糸径が２００μｍより大きい場合は低メッシュとなるため、防虫網を製織した際の開口が大きくなり、紫外線遮蔽性能が低くなる。
【００２５】
本実施形態における紫外線遮蔽能を有する物質である紫外線遮蔽物質は、一価の銅化合物および／またはヨウ化物を有効成分とする。紫外線遮蔽物質として一価の銅化合物やヨウ化物を用いることで、紫外線を遮蔽でき特に長波長紫外線（ＵＶＡ）を有効に遮蔽することができる。紫外線遮蔽物質がどの波長域の光を吸収するかは価電子帯と伝導体のエネルギー差であるバンドギャップエネルギーによって決まると考えられる。紫外線遮蔽材がある波長の光を吸収する際、電子は価電子帯から伝導体に励起することによりその波長の光子エネルギーを吸収することができる。一価の銅化合物やヨウ化物はいずれの化合物であっても、長波長紫外線を吸収するバンドギャップを有し、長波長紫外線を有効に遮蔽することができる。
【００２６】
一価の銅化合物としては、特に限定されないが具体的な一価の銅化合物としては、塩化物、酢酸化合物、硫化物、ヨウ化物、臭化物、過酸化物、酸化物、水酸化物、シアン化物、チオシアン酸塩またはこれらの混合物からなることが好ましく、中でもCuCl、Cu(CH3COO)、CuI、CuBr、Cu2O、CuOH、CuCN、CuSCN、Cu2Sからなる群から少なくとも１種以上選択されることが好適である。
【００２７】
また、紫外線遮蔽物質として用いられるヨウ化物としては、CuI、AgI、SbI3、IrI4、GeI2、GeI4、SnI2、SnI4、TlI、PtI2、PtI4、PdI2、BiI3、AuI、AuI3、FeI2、CoI2、NiI2、ZnI2、HgIおよびInI3から少なくとも１種類選択されることが好適である。
【００２８】
本実施形態の紫外線遮蔽物質の粒子径は特に限定されず、当業者が適宜設定することができるが、平均粒子径は３μｍ以下であることが好ましい。３μｍより大きくなると、紡糸工程における安定性の低下や、得られた繊維の強度の低下が顕著になる。さらに、防虫網の可視光透過性を考慮すると、１５０ｎｍ以下であることが好ましい。平均粒子径を１５０ｎｍ以下とすることで、十分に可視光が防虫網を通過し、網戸として用いた場合でも室内が暗くなりにくい。また１０ｎｍ以上とすることで、紫外線遮蔽効果を安定して維持でき、さらに粒子の製造上、取扱上および化学的安定性の観点からも好ましい。なお本明細書において、平均粒子径とは体積平均粒子径をいう。
【００２９】
本実施形態において、紫外線遮蔽物質である一価の銅化合物および／またはヨウ化物のフィラメントにおける含有量は特に限定されず、当業者が適宜設定することができるが、１質量％から１０質量％の範囲が好ましい。１質量％以下であると紫外線遮蔽能が低くなり、１０質量％以上になると、後述のように紫外線遮蔽物質を樹脂に充填してフィラメントを製造する製法の場合にフィラメントの強度が低下する。
【００３０】
本実施形態の紫外線遮蔽能を有するフィラメントの製造方法は、当業者が適宜選択することができ、特に限定されない。例えば、紫外線遮蔽能を有するフィラメントの合理的かつ安価な製造方法として、紫外線遮蔽物質をフィラメントを構成する樹脂中に充填してフィラメントを製造する方法がある。具体的には、一価の銅化合物および／またはヨウ化物を高濃度で含有した繊維形成能を有する樹脂などのペレットでマスターバッチペレットを予め製造し、マスターバッチペレットと同じ繊維形成能を有する物質のペレットを一定の割合で混合し、さらに溶融混練して紫外線遮蔽能を有するフィラメントを製造する。
【００３１】
マスターバッチペレットの製造方法としては、まず、紫外線遮蔽物質の粒子となる一価の銅化合物および／またはヨウ化物をジェットミル、ハンマーミル、ボールミル、振動ミル、ビーズミルなどによりナノオーダーの粒子に粉砕する。粉砕方法に関しては特に限定されず、乾式、湿式の両方が利用可能である。なお、ナノオーダーの粒子を形成する場合には、粒径にもよるが、非常に小さい粒径（１〜数１０ｎｍ程度）の粒子を作製する場合には、物理的な粉砕方法では難しいため、析出処理など化学的手法により作製する方法を用いてもよい。
【００３２】
次に、作製した一価の銅化合物および／またはヨウ化物の粒子を市販の樹脂ペレットなどと混合し、これを混練押出機にて混練することにより、一価の銅化合物および／またはヨウ化物が樹脂内部にバラつきなく分散した樹脂を得る。得られた樹脂を冷却後、ペレタイザにて細かくカットし、一価の銅化合物および／またはヨウ化物を高濃度に含有したマスターバッチペレットを得る。
【００３３】
上記で得られたマスターバッチペレットを、上記樹脂ペレットと同じ樹脂ペレットに所定の割合になるように混合し、これを溶融混練し、成形機にてフィラメントに成形することで、紫外線遮蔽物質がバラつきなく分散したフィラメントを得ることができる。このようなフィラメントに紫外線遮蔽物質を充填する方法は、フィラメント表面に紫外線遮蔽物質を付着させる方法と比較して、紫外線遮蔽物質を高濃度で含有する場合に、耐久性、耐摩耗性の点で有利である。
【００３４】
上述の樹脂に紫外線遮蔽物質を充填してフィラメントを製造する方法の場合、一価の銅化合物および／またはヨウ化物がフィラメントにバラつきなく分散した形態のフィラメントが得られるが、他の形態として、フィラメントの表層部あるいは内部に一価の銅化合物および／またはヨウ化物を偏在するようにしてもよい。芯鞘構造糸の鞘部にのみ機能材を充填させたようなフィラメントの表層部に偏在するような形態にすると、フィラメント表面で紫外線を効率的に吸収できるため、紫外線遮蔽能がより高くなる。また、表層部に偏在させるために、先に紫外線遮蔽物質を含まないフィラメントを作成した後、樹脂などでフィラメントをコーティングするコーティング層を設けて、コーティング層のみに一価の銅化合物および／またはヨウ化物を含ませる形態としても良い。
【００３５】
また、本実施形態の防虫網を構成するフィラメントが、紫外線遮蔽粒子に加えて、近赤外線遮蔽性能を有する物質である近赤外線遮蔽物質を有してもよい。近赤外線遮蔽物質を有することで、防虫網は紫外線遮蔽機能の他に、熱線である近赤外線を遮蔽することができる。これにより、たとえば防虫網を網戸として用いた場合、太陽光の近赤外線を遮蔽して室内の温度の上昇を抑制することができる。
【００３６】
近赤外線遮蔽能を有する物質である近赤外線遮蔽物質としては、酸化ルテニウム、酸化スズ、酸化インジウム、酸化アンチモン、酸化バナジウム、酸化タングステン、アンチモンドープ酸化スズ、スズドープ酸化インジウム、複合タングステン酸化物などの金属酸化物や複合金属酸化物、LaB6、CeB6、PrB6、NdB6、GdB6、SmB6、EuB6、ErB6、YbB6、SrB6などの六ホウ化物などが挙げられ、中でも、複合金属酸化物が好ましい。これらの微粒子は１種類で用いてもよく、また近赤外線を遮断する微粒子の近赤外線に対する吸収特性が異なる２種以上を混合して用いることもできる。
【００３７】
本実施形態の近赤外線遮蔽物質の粒子径は特に限定されず、当業者が適宜設定することができるが、平均粒子径は１μｍ以下であることが好ましい。さらに、防虫網の可視光透過性を考慮すると１５０ｎｍ以下であることが好ましい。また１０ｎｍ以上とすることで、近赤外線遮蔽効果を安定して維持でき、さらに粒子の製造上、取扱上および化学的安定性の観点からも好ましい。
【００３８】
本実施形態において、近赤外線遮蔽物質のフィラメントにおける含有量は特に限定されず、当業者が適宜設定することができるが、１質量％から１０質量％の範囲が好ましい。１質量％以下であると近赤外線遮蔽能が低くなり、１０質量％以上になるとフィラメントの強度が低下する。
【００３９】
本実施形態では、近赤外線遮蔽物質がフィラメントにバラつきなく分散した形態でもよいが、他の形態として、紫外線遮蔽物質と同様に、近赤外線遮蔽物質がフィラメントの表層部に偏在するような形態にしてもよい。つまり、樹脂などのコーティングによりフィラメント表層部にのみ近赤外線遮蔽物質を含ませてもよいし、あるいは芯鞘構造糸の鞘部にのみ充填してもよい。これにより近赤外線遮蔽能を、より高くすることが可能である。
【００４０】
また、本実施形態の防虫網は、紫外線遮蔽性能や近赤外線遮蔽性能を向上させたり、任意の機能を付与するために、その他の成分を機能性材料として含んでもよい。当該機能性材料としては、艶消剤として二酸化チタン、滑剤としてステアリン酸カルシウムや、シリカやアルミナなどの微粒子、抗酸化剤としてヒンダートフェノール誘導体、さらには顔料などの着色剤、安定剤、分散剤等の添加材料の他、抗菌剤、防黴剤、帯電防止剤、難燃剤、および各種触媒などの機能性材料が添加されてもよい。なお、この機能性材料は紫外線遮蔽粒子あるいは近赤外線遮蔽粒子とともにフィラメント中に分散したり、フィラメントの表面に付着していればよい。
【００４１】
また、経糸と緯糸の表面に無機微粒子を化学結合させ、微細な凹凸を形成してもよい。微細な凹凸を形成することで空気中に浮遊している塵埃などが付着しにくくなり、さらに付着した場合でも、水などで簡単に除去できる防塵性に優れた防虫網とすることができる。
【００４２】
本実施形態において、フィラメントの断面形状は、円形断面、扁平、三角、中空、星型等の異型断面や中空部を有するものとしても、芯鞘複合や海島型等の複合モノフィラメントとしてもよい。これらの断面形状の中でも、耐摩耗性、姿勢安定性、平滑性の観点からは、丸断面であることが好ましい。
【００４３】
本実施形態の防虫網は、上記のフィラメントを縦糸および／または横糸に用いて構成され、略長方形のオープニングを有するメッシュ構造体からなり、オープニングの幅及び高さが各々１００μｍ以上、４５０μｍ以下が好ましい。オープニングの幅及び高さを１００μｍより小さくすると、開口率を広く構成することが困難となるため通風性が悪くなり、４５０μｍより大きくすると、通風性は確保できるものの、微細昆虫の侵入を防止することができない。
【００４４】
本実施形態の防虫網は、メッシュ構造体の開口率を５０％以上、７０％以下とすることが好ましい。開口率を５０％未満とした場合には通風性が悪くなるため屋外からの風を十分取り入れることが出来ず室内にいる人達が不快になる。また、開口率を７０％より大きくすると、紫外線や近赤外線を遮蔽する物質を含んでいても、遮蔽能が低下し十分な効果を得る事ができない。開口率を５０％以上、７０％以下にすることで、防虫性と通風性といった防虫網の基本特性に優れ、かつ可視光を透過し、紫外線と近赤外線のより高い遮蔽性を有する防虫網とすることが可能となる。なお開口率は、単位面積あたりの開口している部分（糸が無い部分）の割合である。
【００４５】
以上のようにして得られた本発明に係る防虫網は、紫外線を遮蔽することで飛翔中の誘引を抑制し、近赤外線を遮蔽することで内部温度の上昇を抑制し、可視光の透過性を高めることが可能になる。本発明の防虫網は、農業用途、家庭用網戸など、様々な用途に用いることが可能である。
【００４６】
本実施形態によれば、可視光を透過しつつ紫外線を効果的に遮蔽する防虫網を提供することができる。特に、従来十分に遮蔽することが難しかった３２０〜４００ｎｍの波長域の紫外線である長波長紫外線（ＵＶＡ）を、可視光の波長域との境界の波長域まで確実に遮蔽することができるという、従来の防虫網にはない優れた効果が得られる。すなわち、長波長紫外線の長波長側端の４００ｎｍより短い光をより遮蔽し、４００ｎｍより長い波長の可視光については透過する防虫網を提供することができる。これにより、紫外線のうち特に長波長紫外線に誘引される飛翔虫の誘引をより抑制することができ、かつ、可視光を透過するために外部からの日光の採光性の高い防虫網を提供することができる。
【実施例】
【００４７】
次に実施例を挙げて本発明をより具体的に説明する。ただし、本発明はこれらの実施例のみに限定されるものではない。
【００４８】
（実施例のフィラメントの製造）
紫外線遮蔽材微粒子として、ヨウ化銅（Ｉ）粉末（日本化学産業株式会社製）をジェットミルで粉砕し、平均粒子径１３０ｎｍのヨウ化銅（Ｉ）微粒子を得た。次いで、このヨウ化銅（Ｉ）微粒子とポリエステル樹脂（東洋紡績株式会社製）を二軸混練機を用いて、紫外線遮蔽微粒子の濃度が３０ｗｔ％となるように分散した第１のマスターバッチペレットを作成した。
【００４９】
近赤外線微粒子として、６ホウ化ランタン粉末ＬａＢ６−Ｆ（新日本金属株式会社製）をジェットミルで粉砕し、平均粒子径１３０ｎｍの６ホウ化ランタン微粒子を得た。次いで、この６ホウ化ランタン微粒子とポリエステル樹脂（東洋紡績株式会社製）を、紫外線遮蔽微粒子と同様に二軸混練機を用いて、紫外線遮蔽微粒子の濃度が２０ｗｔ％となるように近赤外線遮蔽材が分散した第２のマスターバッチペレットを作成した。
【００５０】
本実施例に用いられる防虫網用のモノフィラメントは、紫外線遮蔽材微粒子と近赤外線遮蔽微粒子とが所定の濃度となるように第１のマスターバッチペレットおよび第２のマスターバッチペレットを混合して、溶融紡糸によりフィラメントを作成した。マルチフィラメントについては同様の方法で、５０デニール、７５デニールとなるように作製した。各実施例および比較例の具体的な構成は以下の通りである。
【００５１】
（実施例１）
上述の方法で糸径１５０μｍに製造したポリエステルモノフィラメント（ポリエチレンテレフタレート製）を経糸および緯糸に用いて、通常のスルーザー織機（スルーザー社製）で経糸、緯糸方向共に密度４６本／２．５４ｃｍの平織り織物に製織して防虫網を得た。織り上がった防虫網のオープニングは、タテ、ヨコ各々４００μｍであり、開口率は５３％であった。第１のマスターバッチペレットと第２のマスターバッチペレットの混合量を調整して、ポリエステルモノフィラメントに含まれる紫外線遮蔽微粒子の濃度を５ｗｔ％、近赤外線遮蔽微粒子の濃度を３ｗｔ％とした。
【００５２】
（実施例２）
上述の方法で糸径１２５μｍに製造したポリエステルモノフィラメント（ポリエチレンテレフタレート製）を経糸および緯糸に用いて、通常のスルーザー織機（スルーザー社製）で経糸、緯糸共に密度４８本／２．５４ｃｍの平織り織物に製織して防虫網を得た。織り上がった防虫網のオープニングは、タテ、ヨコ各々４００μｍであり、開口率は５８％であった。この時に用いたポリエステルモノフィラメントに含まれる紫外線遮蔽微粒子の濃度は１０ｗｔ％、近赤外線遮蔽微粒子は５ｗｔ％であった。
【００５３】
（実施例３）
上述の方法で糸径１５０μｍに製造したポリエステルモノフィラメント（ポリエチレンテレフタレート製）を経糸および緯糸に用いて、通常のスルーザー織機（スルーザー社製）で経糸密度４６本／２．５４ｃｍ、緯糸密度５３本／２．５４ｃｍの平織り織物に製織して防虫網を得た。織り上がった防虫網のオープニングは、タテ、ヨコ各々４００μｍであり、開口率は５０％であった。この時に用いたポリエステルモノフィラメントに含まれる紫外線遮蔽微粒子の濃度は５ｗｔ％、近赤外線遮蔽微粒子は３ｗｔ％であった。
【００５４】
（実施例４）
実施例１において、糸径２２０μｍのポリエステルモノフィラメントを用い、織密度を１８本／２．５４ｃｍの平織り織物に製織し、オープニングが１２００μｍ、開口率が７１％とした以外は、同様に実施した。
【００５５】
（実施例５）
繊度５０デニール、及び７５デニールのポリエステルマルチフィラメント（ポリエチレンテレフタレート製）を用い、２８メッシュとなるようにメッシュを作製した。防虫網のオープニングは、タテ、ヨコ各々５６０μｍであり、開口率は５０％であった。この時に用いたポリエステルマルチフィラメントに含まれる紫外線遮蔽微粒子の濃度は５ｗｔ％、近赤外線遮蔽微粒子は３ｗｔ％であった。
【００５６】
（実施例６）
実施例１において、第２のマスターバッチペレットを含まずにポリエステルモノフィラメントに含まれる紫外線遮蔽微粒子の濃度を５ｗｔ％に調整した以外は、同様に実施した。
【００５７】
（実施例７）
実施例１において、ポリエステル樹脂のみ（紫外線遮蔽材と近赤外線遮蔽剤を含まず）で作製した糸径１５０μｍのモノフィラメントを経糸および緯糸に用いて、密度４６本／２．５４ｃｍの平織り織物に製織して防虫網を作成した。
【００５８】
エタノールに紫外線遮蔽材微粒子としてヨウ化銅（Ｉ）粉末（日本化学産業株式会社製）を１０ｗｔ％、分散剤としてポリビニルピロリドン（SIGMA-ALDRICH製）を１ｗｔ％添加して調整した後、ビーズミルにより平均粒子径１００ｎｍに粉砕分散した。ウレタン塗料（大橋化学工業株式会社製）に、得られたヨウ化銅分散液を樹脂固形分に対してヨウ化銅粒子が１０ｗｔ％になるように加えて（つまり、ウレタン塗料の樹脂固形分の質量の１０％分の質量のヨウ化銅が加わるようにヨウ化銅分散液をウレタン塗料に加えて）、塗料全体において樹脂固形分を２０ｗｔ％になるように調整した。得られた紫外線遮蔽微粒子含有ウレタン塗料を、上記のポリエステル樹脂のみで作成した防虫網に浸漬塗布し、余剰分を除去した後、１３０℃で２分間乾燥させた。このとき防虫網に含まれる紫外線遮蔽微粒子の濃度（遮蔽粒子を含む防虫網全体の質量のうちの紫外線遮蔽粒子の質量の割合）は５ｗｔ％であった。
【００５９】
（実施例８）
実施例５において、ポリエステル樹脂のみ（紫外線遮蔽材と近赤外線遮蔽剤を含まず）で作成した糸を用い、繊度５０デニール、及び７５デニールのポリエステルマルチフィラメントを用い、２８メッシュとなるようにメッシュを作製して、防虫網のオープニングは、タテ、ヨコ各々５６０μｍであり、開口率は５０％であった。
【００６０】
実施例７において、エタノールに紫外線遮蔽微粒子としてヨウ化銅（Ｉ）粉末１０ｗｔ％の他に、さらに、近赤外線遮蔽微粒子として酸化セシウムタングステン（住友金属鉱山株式会社製）を２ｗｔ％加えた以外は、実施例７と同様にウレタン塗料を作成した。得られた紫外線遮蔽微粒子および近赤外線遮蔽粒子を含有するウレタン塗料を、上記のポリエステル樹脂のみで作成した防虫網に浸漬塗布し、余剰分を除去した後、１３０℃で２分間乾燥させた。このとき防虫網に含まれる紫外線遮蔽微粒子の濃度（遮蔽粒子を含む防虫網全体の質量のうちの紫外線遮蔽粒子の質量の割合）は５ｗｔ％、近赤外線遮蔽微粒子の濃度は１ｗｔ％であった。
【００６１】
（比較例１）
従来品の防虫網として、ポリプロピレン製モノフィラメントの１８メッシュの防虫網（（株）ＮＢＣメッシュテック製）を用いた。製品の糸径は２２０μｍ、オープニングは１２００μｍ、開口率は７１％であった。
【００６２】
（比較例２）
従来品の防虫網として、ポリプロピレン製モノフィラメントの１８メッシュの防虫網（（株）ＮＢＣメッシュテック製）を用いた。製品の糸径は２２０μｍ、オープニングは１２００μｍ、開口率は７１％であった。
【００６３】
（比較例３）
従来品の防虫網として、ポリプロピレン製モノフィラメントの２０メッシュの防虫網（（株）ＮＢＣメッシュテック製）を用いた。製品の糸径は２２０μｍ、オープニングは１０５０μｍ、開口率は６８％であった。
【００６４】
（比較例４）
実施例１において、紫外線遮蔽材を酸化チタン粉末ＭＴ−１００ＨＤ（テイカ株式会社製）とし、ポリエステルモノフィラメントに含まれる紫外線遮蔽微粒子の濃度を１０ｗｔ％に調整し、近赤外線遮蔽材を含まない以外は同様に作成した。
【００６５】
（比較例５）
実施例１において、紫外線遮蔽材をベンゾトリアゾール系化合物とし、近赤外線遮蔽材を含まない以外は同様に作成した。
【００６６】
（比較例６）
実施例２において、紫外線遮蔽材を酸化亜鉛微粒子ＺｎＯ−３１０（住友大阪セメント製）とし、近赤外線遮蔽材を含まない以外は同様に作成した。
【００６７】
各実施例と比較例の構成を表１に示す。
【００６８】
【表１】
2014194126.tif 000002
【００６９】
（透過特性の評価）
防虫網の透過特性の評価は、紫外可視近赤外分光高度計を用いて、波長２００〜２０００ｎｍの透過率を測定した。紫外光の透過率は、波長３８０ｎｍおよび４００ｎｍ、可視光の透過率は波長５５０ｎｍ、近赤外線の透過率は波長１０００ｎｍの透過率の値とした。
【００７０】
（飛翔性昆虫の誘引性の評価）
防虫網の飛翔性昆虫の誘引性の評価を実施する為に、次に説明する誘引性試験により誘虫性の評価を実施した。まず、３０ｃｍ×３０ｃｍ×１００ｃｍのアクリルの箱の中央部に各防虫網を設置して箱を２つの空間に分け、一方の空間には羽化して２４時間以内のチャノキイロアザミウマを５０匹入れ、他方の空間に紫外線ランプを置き、２時間放置した。その後、紫外線ランプにより防虫網表面に誘引されたチャノキイロアザミウマの個体数を計数し、計数した個体数により防虫網の誘引性を評価した。評価は全く誘引されない場合を−、誘引数が１０匹以下を＋、誘引数１０〜３０匹を＋＋、３０匹以上の場合は＋＋＋とした。
【００７１】
（遮熱性の評価）
タテ２０ｃｍ、ヨコ２０ｃｍ、高さが２０ｃｍの上部を開口させたボックスを用い、開口部を透明なポリエステルフィルムで覆ったものを試験ボックスとした。サンプルを試験ボックス上部に乗せ、サンプル面の１５ｃｍ上から赤外線ランプを照射し、経過時間毎のボックス内の温度変化を測定し、照射前と照射開始１０分後の温度差を算出した。
【００７２】
（通風性の評価）
本実施例の防虫網の通風性の評価は、防虫網を網戸枠に固定したものを台の上に固定し、１ｍ離れたところから風速１ｍ／ｓｅｃの風を当て、防虫網を通過後の風速をThermo-Anemometer（ＣＷ−１０・(株)カスタム製）で測定した。通風性は通過前の風速１ｍ／secを１００％としたときの、通過後の風速の割合で算出した。
【００７３】
評価結果を表２に示す。遮熱性については、実施例１から５と実施例８、比較例１から３まで測定し、その他の項目については、全ての実施例と比較例について測定した。
【００７４】
【表２】
2014194126.tif 000003
【００７５】
以上のように、長波長紫外線の透過率が高い比較例１から６では、飛翔虫の誘引性が、抑制できていない。一方、本発明の実施例では通気性といった防虫網の基本的特性を有しながら、紫外線を効率的に遮蔽し誘虫性を低減することができ、紫外線による飛翔性昆虫の誘引性を効果的に抑制することが確認できた（実施例１から８）。また、開口率を70%以下にすることで、遮熱性をより高めることを確認できた（実施例１〜３と実施例５、８）。